(57)【特許請求の範囲】
【請求項１】
Ｅ2≧１２００Ｎ／ｍｍ2，Ｅ1／Ｅ2＝０.３〜０.９５，Ｔ2≧２μｍ，Ｔ2／Ｔ1＝０.３０〜３.０を満足する弾性率Ｅ1，膜厚Ｔ1の下層クリア塗膜及び弾性率Ｅ2，膜厚Ｔ2の上層クリア塗膜が基材ステンレス鋼板の表面に設けられていることを特徴とする耐跡残り性，加工性に優れたクリア塗装ステンレス鋼板。
【請求項２】
アクリル樹脂，エポキシ樹脂，ポリエステル樹脂，フッ素樹脂の１種又は２種以上を主成分にする塗料から下層クリア塗膜が形成されている請求項１記載のクリア塗装ステンレス鋼板。
【請求項３】
アクリル樹脂又はアクリルシリコーン樹脂を主成分とする塗料から上層クリア塗膜が形成されている請求項１記載のクリア塗装ステンレス鋼板。
【発明の詳細な説明】
【０００１】
【産業上の利用分野】
本発明は、表面光沢を強調した家電機器の筐体，内装材，表装材等として好適なクリア塗装ステンレス鋼板に関する。
【０００２】
【従来の技術】
家電機器の筐体や内装材，表装材には、めっき鋼板に着色エナメル塗料を塗装したプレコート鋼板が従来から一般的に使用されている。嗜好の多様化が進む傾向にある最近では、ステンレス鋼素地の金属光沢を活かした高級感のある外観を呈する筐体や内装材に対する要求もあり、ステンレス鋼板の上にクリア塗膜を設けたクリア塗装ステンレス鋼板も使用され始めている。
クリア塗装ステンレス鋼板用には、ポリエステル樹脂，アクリル樹脂，シリコーンポリエステル樹脂，アクリルシリコーン樹脂，フッ素樹脂等のクリア塗料が使用されている。塗装前処理したステンレス鋼板にクリア塗料を塗布し、１コート１ベーク又は２コート２ベークでクリア塗膜が形成される。
【０００３】
【発明が解決しようとする課題】
クリア塗装ステンレス鋼板は、通常のめっき鋼板に比較して表面が不活性のステンレス鋼板を塗装原板にしているので、良好な塗膜密着性が得られがたい。なかでも、鏡面外観を呈するＢＡ仕上げステンレス鋼板は、緻密な不動態皮膜が形成されているため密着性の良好な塗膜を形成しがたい。密着性の低い塗膜では、クリア塗装ステンレス鋼板に曲げ加工，絞り加工等の加工を施したとき割れ，剥離等の加工欠陥を発生させ、外観を著しく劣化させる。
【０００４】
また、筐体，内装材，表装材等に使用されるクリア塗装ステンレス鋼板は、高い表面光沢が特長の一つであるが、高い表面光沢がゆえに塗膜表面の疵や跡残りが目立ちやすい。たとえば、クリア塗装ステンレス鋼板の取扱いや運搬時に塗膜表面が疵付きやすい。梱包後に段積みすると発泡スチロールの亀甲状模様が残り、クリア塗装ステンレス鋼板の上に他の機器，器物等を載置すると接触部の塗膜表面が変形し、或いは塗膜からの可塑剤移行に起因する跡残りが生じる。
【０００５】
【課題を解決するための手段】
本発明は、このような問題を解消すべく案出されたものであり、弾性率，膜厚が規制された二層構成のクリア塗膜を形成することにより、加工性，耐疵付き性，耐跡残り性を改善し、金属光沢のある美麗な外観を呈するクリア塗装ステンレス鋼板を提供することを目的とする。
【０００６】
本発明のクリア塗装ステンレス鋼板は、下層クリア塗膜及び上層クリア塗膜からなる二層構成のクリア塗膜が基材ステンレス鋼板の表面に設けられている。下層クリア塗膜の弾性率Ｅ1，膜厚Ｔ1と上層クリア塗膜の弾性率Ｅ2，膜厚Ｔ2の間にＥ2≧１２００Ｎ／ｍｍ2，Ｅ1／Ｅ2＝０.３〜０.９５，Ｔ2≧２μｍ，Ｔ2／Ｔ1＝０.３０〜３.０を満足させるとき、加工性，耐疵付き性，耐跡残り性に優れたクリア塗装ステンレス鋼板となる。
下層クリア塗膜は、たとえばアクリル樹脂，エポキシ樹脂，ポリエステル樹脂，フッ素樹脂の１種又は２種以上を主成分にする塗料から形成される。上層クリア塗膜は、たとえばアクリル樹脂又はアクリルシリコーン樹脂を主成分とする塗料から形成される。
【０００７】
【作用】
耐疵付き性，耐跡残り性は、塗膜の硬質化や光沢度調整等によって改善される。エナメル塗膜であれば顔料，骨材等を添加して硬質化し或いは光沢度を下げることによって耐疵付き性，耐跡残り性が向上するが、透明性，光沢が要求されるクリア塗膜では、顔料や骨材を添加できないため塗膜樹脂自体の硬度を高める必要がある。塗膜樹脂自体の硬度上昇は、絞り加工を始めとした加工性を低下させる原因となる。
基材ステンレス鋼板に対する密着性を確保するための下層クリア塗膜及び耐疵付き性に有効な硬度をもつ上層クリア塗膜の二層構成を採用することにより、下層クリア塗膜で加工性の低下をある程度抑えることができる。しかし、硬質の上層クリア塗膜では加工時に生じる応力が高く、下層クリア塗膜で応力を十分に緩和できず、塗膜剥離，割れ等の欠陥発生に至ることが多い。極めて硬質の上層クリア塗膜を設けた場合でも跡残りが生じることもある。
【０００８】
そこで、本発明者等は、二層構成のクリア塗膜を前提とし、下層クリア塗膜，上層クリア塗膜の諸特性について種々調査検討した。その結果、硬度，膜厚，加工性等、クリア塗装ステンレス鋼板の要求特性を満足させる上で、塗膜の弾性率及び膜厚が有効な指標となることを見出した。すなわち、弾性率Ｅ1，膜厚Ｔ1の下層クリア塗膜及び弾性率Ｅ2，膜厚Ｔ2の上層クリア塗膜をもつ二層構成のクリア塗膜において、Ｅ2≧１２００Ｎ／ｍｍ2，Ｅ1／Ｅ2＝０.３〜０.９５，Ｔ2≧２μｍ，Ｔ2／Ｔ1＝０.３０〜３.０を満足させるとき、Ｎｏ.４（JIS R6001  １５０〜１８０メッシュの研磨剤を塗布したベルトによる研磨）仕上げ，ＨＬ（ヘアライン）仕上げ等のステンレス鋼板はもとより、密着性が得られがたい塗装原板として扱われているＢＡ（光輝焼鈍）仕上げステンレス鋼板でも耐疵付き性，耐跡残り性及び加工性を満足させることができた。なお、弾性率は、２０℃の雰囲気における塗膜の応力−歪曲線の傾きから求められる。
【０００９】
クリア塗膜は、顔料を含まないため同じ樹脂ベースからなる塗膜にあっても、エナメル用に顔料を添加したプライマ塗膜に比較して弾性率が大幅に低くなる。本発明者等は、通常使用されているプライマ用樹脂を用い、耐疵付き性や耐跡残り性を満足する弾性率が高いＥ2≧１２００Ｎ／ｍｍ2の上塗り塗膜との組合せで加工性を評価した。その結果、通常使用されているプライマをクリア塗料化したものを使用した場合、曲げ加工や絞り加工により基材ステンレス鋼板側にプライマ塗膜が残ったまま上層クリア塗膜が剥離する現象が生じることを見出した。
【００１０】
上層クリア塗膜の剥離は、耐疵付き性、耐跡残り性を満足させるために非常に弾性率の高い樹脂塗料を上塗りに使用したことから、加工時の応力が大きな収縮応力となって上層クリア塗膜に作用し、上層クリア塗膜近傍の下塗り塗膜が収縮応力に耐え切れず凝集破壊することに原因があるものと推察した。
そこで、下層クリア塗膜用のクリア塗料に過剰量の硬化剤を配合し、或いは塗料樹脂の分子量や樹脂種の変更等によって、従来のクリア塗料に比較して弾性率を大幅に高めたクリア塗料を用いて下層クリア塗膜を形成したところ、曲げ加工や絞り加工時の塗膜剥離を防止できた。すなわち、上層クリア塗膜の高い応力を考慮して、その応力に耐え得る高弾性率の下層クリア塗膜を形成するとき、上層クリア塗膜の剥離防止が可能になることが判った。
【００１１】
剥離防止に及ぼす弾性率の影響を調査した結果、弾性率比Ｅ1／Ｅ2≧０.３で上層クリア塗膜が剥離しないことを解明した。従来のプライマのクリア塗料が１００〜３００Ｎ／ｍｍ2程度の弾性率であることを考慮すると、弾性率比Ｅ1／Ｅ2≧０.３を満足する下層クリア塗膜は、少なくとも３６０Ｎ／ｍｍ2の弾性率が必要であり、従来のプライマに比較して大幅に高い弾性率の塗料といえる。
他方、下層クリア塗膜の弾性率Ｅ1は、上層クリア塗膜の応力を緩和させるために上層クリア塗膜の弾性率Ｅ2よりも低くする必要があり、Ｅ1＝Ｅ2では応力緩和できずに加工部の上層クリア塗膜が剥離しやすい。このような剥離は、弾性率比Ｅ1／Ｅ2を０.９５以下に調整することによって防止できる。すなわち、塗膜剥離の抑制には、下層クリア塗膜の弾性率Ｅ1を大幅に高め、且つ弾性率比Ｅ1／Ｅ2を０.３〜０.９５の範囲に設定することが有効である。
【００１２】
弾性率の他にも、上層クリア塗膜に比較して下層クリア塗膜が薄すぎると、下塗りに弾性率の高い塗膜を配しても基材ステンレス鋼板から塗膜が剥離する場合がある。すなわち、上層クリア塗膜が厚いと、その分収縮応力が強くなり、下層クリア塗膜の弾性率Ｅ1を適正範囲に維持した場合にあっても、薄い下層クリア塗膜では応力緩和能が不足し塗膜剥離に至るものと推察される。このような塗膜剥離は、上層クリア塗膜との関連で下層クリア塗膜の膜厚を確保し、応力緩和能を高めることによって防止できる。
本発明者等による調査検討の結果によれば、下層クリア塗膜の膜厚Ｔ1と上層クリア塗膜の膜厚Ｔ2との膜厚比Ｔ2／Ｔ1を０.３０以上にすることによって十分な応力緩和能が下層クリア塗膜に付与され、塗膜剥離を防止できることが判った。また、塗膜剥離と耐跡残り性とのバランスから下層クリア塗膜の膜厚Ｔ1と上層クリア塗膜の膜厚Ｔ2との間には適正領域があり、膜厚比Ｔ2／Ｔ1を０.３０〜３.０の範囲に維持することにより、塗膜剥離がなく耐跡残り性に優れた塗膜が得られる。
【００１３】
【実施の形態】
クリア塗膜が形成される塗装原板には、鋼種や仕上げ方法の如何を問わず各種ステンレス鋼板が使用される。なかでも、ＢＡ仕上げしたステンレス鋼板を使用すると、クリア塗膜の透明性が活用され、美麗な外観を呈する家電機器の筐体，内装材，表装材等に使用される。
ステンレス鋼板は，塗膜の密着性を高めるため必要に応じて種々の塗装前処理が施される。塗装前処理には、脱脂，クロメート処理，リン酸塩処理，タンニン酸処理，非クロム処理（シリカ系，ジルコニア系，チタン系等）等がある。
【００１４】
塗装前処理されたステンレス鋼板にロールコート，カーテンコート，スプレー，浸漬法等によってクリア塗料が塗布され、２コート２ベークで二層構成のクリア塗膜が形成される。焼付けも、使用する塗料に応じて２００〜３００℃の温度範囲で選定される。
下層クリア塗膜は、上層クリア塗膜の弾性率Ｅ2，膜厚Ｔ2に対してＥ1／Ｅ2＝０.３〜０.９５，Ｔ2≧２μｍ，Ｔ2／Ｔ1＝０.３０〜３.０を満足する弾性率Ｅ1，膜厚Ｔ1に調整される。弾性率比Ｅ1／Ｅ2が０．３未満であれば、上層クリア塗膜に対して下層クリア塗膜が軟らかすぎ、絞り加工等の際に上層クリア塗膜の収縮応力に比較して下層クリア塗膜の耐力が不足し、下層クリア塗膜と上層クリア塗膜との間で層間剥離が生じやすくなる。逆に０.９５を超える弾性率比Ｅ1／Ｅ2では、下層クリア塗膜が硬くなりすぎて上層クリア塗膜の応力を緩和できず、塗膜割れや基材ステンレス鋼板からの塗膜剥離が生じやすくなる。
【００１５】
膜厚比Ｔ2／Ｔ1が０.３０未満では、比較的柔らかい下層クリア塗膜の膜厚が厚すぎ、下層クリア塗膜の変形に起因した塗膜の跡残りが発生しやすくなる。逆に、３.０を超える膜厚比Ｔ2／Ｔ1では、下層クリア塗膜の膜厚Ｔ1が不足し、上層クリア塗膜の応力を十分に緩和できず、塗膜剥離が生じやすくなる。
下層クリア塗膜用の樹脂塗料としては、アクリル樹脂，エポキシ樹脂，ポリエステル樹脂，フッ素樹脂，フッ素変性アクリル樹脂等を樹脂ベースに使用する塗料がある。この種の樹脂塗料には、通常使用のクリア塗料或いは硬度調整したクリア塗料が使用される。下塗りクリア塗料には、透明性を損なわない程度の着色顔料，染料，パール顔料，メタリック顔料，骨材等の各種添加材を配合しても良い。
【００１６】
下塗りのクリア塗料樹脂の分子量，ガラス転移温度等に特段の制約はないが、一般に分子量が小さくガラス転移温度が高いほど硬質のクリア塗膜になり，分子量が大きくガラス転移温度が低いほど加工性の良好なクリア塗膜になる。分子量、ガラス転移温度の影響を考慮して，目標とする塗膜性能に合わせてクリア塗料を適宜調整する。下層クリア塗膜の伸びは、３％以上が好ましく、弾性率Ｅ1，膜厚Ｔ1が目標条件を満足する範囲で適宜選定される。
下層クリア塗膜を形成した後、アクリル樹脂，アクリルシリコーン樹脂，シリコーン変性アクリル樹脂，シリコーンを添加したアクリル樹脂等を樹脂ベースとする上層クリア塗膜用の樹脂塗料が塗布される。上塗り用樹脂塗料にも、透明性を損なわない程度の着色顔料，染料，パール顔料，メタリック顔料，骨材等の各種添加材を配合することができる。
【００１７】
上塗り用クリア塗料樹脂は、目標とする塗膜性能に合わせて分子量，ガラス転移温度等が調整される。上層クリア塗膜の伸びは、１％以上が好ましく、Ｅ2≧１２００Ｎ／ｍｍ2，Ｔ2≧２μｍでＥ1／Ｅ2＝０.３〜０.９５，Ｔ2／Ｔ1＝０.３０〜３.０を満足するように弾性率Ｅ2，膜厚Ｔ2が選定される。弾性率Ｅ2が１２００Ｎ／ｍｍ2未満では塗膜硬度が不足し、耐疵付き性，耐跡残り性が低下する。２μｍに満たない膜厚Ｔ2では、塗膜硬度が十分であっても薄すぎるために塗膜層としての強度が不足し、発泡スチロール等に接触した状態で保管，運搬される条件下では跡残り等の表面変形が塗膜面に発生しやすくなる。
【００１８】
【実施例】
ＢＡ仕上げ，ＨＬ仕上げ，Ｎｏ.４仕上げの各仕上げを施した板厚０.５ｍｍのSUS430ステンレス鋼板を塗装原板に使用した。塗装原板にＣｒ換算付着量２０ｍｇ／ｍ2の塗布型クロメート処理を施した後、下塗り用クリア塗膜を塗布し、２１５〜２５０℃で３０〜６０秒焼き付けることにより下層クリア塗膜を形成した。次いで、上塗り用クリア塗膜を塗布し、同様な条件下の焼付きにより上層クリア塗膜を形成した。
使用した下塗り用，上塗り用クリア塗膜を表１に示す。なお、表１の弾性率は、幅５ｍｍ，膜厚２０μｍの遊離薄膜を温度２０℃，引張り速度１０ｍｍ／分で引張試験して得られた応力−歪曲線の傾きから算出した。また，基材ステンレス鋼板の表面に形成されたクリア塗膜の層構成を表２に示す。
【００１９】
0003847611.tif 000002
【００２０】
0003847611.tif 000003
【００２１】
二層構成のクリア塗膜が形成された各クリア塗装ステンレス鋼板から試験片を切り出し、次の試験方法で耐跡残り性，耐疵付き性，曲げ加工性，絞り加工性を評価した。
耐跡残り性試験
塗膜面に発泡スチロールを置き、荷重２ｋｇ／ｃｍ2を加えて６０℃に９６時間放置した後、発泡スチロール取外し直後に塗膜の外観を目視観察した。跡残りが少しでも観察された塗膜を×，跡残りが観察されなかった塗膜を○として耐跡残り性を評価した。
耐疵付き性試験
先端８ｍｍＲのステンレス鋼製柱の先端をキムワイブＳ２００（株式会社クレシア製）で覆い、常温で１ｋｇの荷重をかけて３０往復塗膜面を擦った後で塗膜面を観察した。疵が発生しなかった塗膜を○，疵が検出された塗膜を×として塗膜の耐疵付き性を評価した。
【００２２】
曲げ加工試験
２０℃で試験片を１８０度（２ｔ）曲げ加工し、曲げ部外側に接着テープを貼り付け引き剥がすテープ剥離試験によって塗膜の剥離状況を調査した。塗膜剥離が検出されなかったものを○，１０％未満の塗膜剥離が生じたものを△，１０％以上の塗膜剥離が生じたものを×として曲げ加工性を評価した。
絞り加工試験
２０℃で試験片を角筒状に絞り加工し、コーナー部及び端面部の塗膜を観察し、割れ，塗膜剥離の有無を調査した。割れや塗膜剥離が発生したものを×，塗膜や塗膜剥離が発生しなかったものを○として絞り加工性を評価した。
【００２３】
表３の試験結果にみられるように、本発明で規定した弾性率，膜厚の条件を満足する試験番号１〜１４のクリア塗装ステンレス鋼板は、何れも良好な耐跡残り性，耐疵付き性，加工性を示した。
他方、弾性率比Ｅ1／Ｅ2が０.３〜０.９５の範囲を外れる試験番号１５，１９や膜厚比Ｔ2／Ｔ1が７.０と大きな試験番号１６では加工性に劣り、膜厚比Ｔ2／Ｔ1が０.１４と小さすぎる試験番号１７や上層クリア塗膜の膜厚Ｔ2が１μｍと薄い試験番号１８では耐跡残り性に劣っていた。
この対比から明らかなように、下層クリア塗膜の弾性率Ｅ1，膜厚Ｔ1と上層クリア塗膜の弾性率Ｅ2，膜厚Ｔ2との間に所定の関係を成立させるとき、耐跡残り性及び加工性の双方共に優れたクリア塗装ステンレス鋼板が得られることが確認された。
【００２４】
0003847611.tif 000004
【００２５】
【発明の効果】
以上に説明したように、本発明のクリア塗装ステンレス鋼板は、基材ステンレス鋼板に二層構成のクリア塗膜を設け、下層クリア塗膜の弾性率Ｅ1，膜厚Ｔ1と上層クリア塗膜の弾性率Ｅ2，膜厚Ｔ2との間に所定の関係を維持させることによって、耐疵付き性のために上層クリア塗膜を硬質化した場合にあっても良好な加工性を維持している。そのため、ステンレス鋼板本来の優れた金属光沢のある外観を活用し、意匠性の高い家電機器の筐体，内装材，表装材等として使用される。